(57)【要約】      （修正有）【課題】リチウムイオンの挿入と脱離状態における正極材料の相対体積変化率を低減し、充放電過程における正極材料中のＭｎの溶出を抑制し、正極材料の作動状態での結晶構造の安定性を改善でき、優れた循環性能、安全性能及び高温保管性能を備えるリチウムイオン電池用正極材料の提供。【解決手段】式（１）で示される化学組成を有する化合物を含むリチウムイオン電池用正極材料。前記正極材料料には炭素被覆層が含まれ、被覆層における炭素元素の含量が２０質量以下であることが好ましい正極材料。ＬｉＭｎxＦｅ1-xＰ1-aＳｉbＭcＯ4-dＦd・・・（１）（ＭはＡｓ、Ｂ、Ｃｌ、Ｓの少なくとも一つから選ばれ、0.1≦x≦0.9、0＜b≦0.15、0＜c＜0.1、0＜ｄ＜0.1、a＝b＋c、d＜2a）【選択図】なし【特許請求の範囲】
【請求項１】
式Ｉで示される化学組成を有する化合物を含むことを特徴とするリチウムイオン電池正極材料。
ＬｉＭｎｘＦｅ１−ｘＰ１−ａＳｉｂＭｃＯ４−ｄＦｄ    式Ｉ
（ただし、Ｍは、Ａｓ、Ｂ、Ｃｌ、Ｓの少なくとも一つから選ばれ、０．１≦ｘ≦０．９、０＜ｂ≦０．１５、０＜ｃ＜０．１、０＜ｄ＜０．１、ａ＝ｂ＋ｃ、ｄ＜２ａ。）
【請求項２】
前記の式Ｉで示される化学組成を有する化合物は、斜方晶系オリビン型の結晶構造を有することを特徴とする請求項１に記載の正極材料。
【請求項３】
前記正極材料には炭素被覆層が含まれていることを特徴とする請求項１に記載の正極材料。
【請求項４】
正極材料において、前記炭素被覆層における炭素元素の質量百分率は２０％以下であることを特徴とする請求項３に記載の正極材料。
【請求項５】
前記正極材料のメディアン径は０．５〜１５μｍであることを特徴とする請求項１に記載の正極材料。
【請求項６】
ａ）原料を均一に混合し、下記式のモル比であるＭｎ元素、Ｆｅ元素、Ｓｉ元素、Ｍ元素、Ｐ元素、Ｌｉ元素及びＦ元素を含有する前駆体を得るステップと、
Ｌｉ：Ｍｎ：Ｆｅ：Ｐ：Ｓｉ：Ｍ：Ｆ＝１：ｘ：１−ｘ：１−ａ：ｂ：ｃ：ｄ
（ただし、Ｍは、Ａｓ、Ｂ、Ｃｌ、Ｓの少なくとも一つから選ばれ、０．１≦ｘ≦０．９、０＜ｂ≦０．１５、０＜ｃ＜０．１、０＜ｄ＜０．１、ａ＝ｂ＋ｃ、ｄ＜２ａ。）
ｂ）前駆体を動的不活性雰囲気に入れ、４００〜９００℃で６〜２４時間焼成してから、冷却し粉砕して、前記リチウムイオン電池正極材料を得るステップと、を少なくとも含むことを特徴とするリチウムイオン電池正極材料を製造する方法。
【請求項７】
ステップａ）における前記前駆体には炭素元素が含まれており、リチウム元素と炭素元素とのモル比は
Ｌｉ：Ｃ＝１：０．１５〜２．５
であることを特徴とする請求項６に記載の方法。
【請求項８】
ステップａ）における前駆体の製造は、
ｉ）マンガン源、鉄源、ケイ素源及びＭ源を水と混合し、水の質量百分率が３０％〜７０％である混合物Ｉを得るステップと、
ｉｉ）リン源をステップｉ）で得られた混合物Ｉに加え、均一に撹拌した後、乾燥して混合物ＩＩを得るステップと、
ｉｉｉ）ステップｉｉ）で得られた混合物ＩＩ、リチウム源、フッ素源及び炭素源をボールミリング法で均一に混合した後、乾燥して前記前駆体を得るステップと、を少なくとも含むことを特徴とする請求項６に記載の方法。
【請求項９】
請求項１乃至５のいずれか一項に記載の前記正極材料、及び／又は請求項６乃至８のいずれか一項に記載の方法により製造された正極材料を含むことを特徴とするリチウムイオン電池正極シート。
【請求項１０】
請求項９に記載のリチウムイオン電池正極シートを含むことを特徴とするリチウムイオン電池。
【発明の詳細な説明】
【技術分野】
【０００１】
本願は、リチウムイオン電池正極材料及びその製造方法に関し、リチウムイオン電池の技術分野に属する。
【背景技術】
【０００２】
リチウムイオン電池の性能の向上とコストの低下に伴って、その大衆消費電子製品、電気乗物、エネルギー貯蔵などの市場での使用範囲は日に日に広まっている。リチウムイオン電池では、正極材料はリチウムイオン電池の性能を左右する肝心な要素であり、電気化学性能と安全性能に優れた正極材料の開発は、現在、リチウムイオン電池の分野において重要な研究課題となっている。
【０００３】
リチウムイオン電池正極材料として、リン酸マンガン鉄リチウム（ＬｉＭｎｘＦｅ１−ｘＰＯ４）はリン酸鉄リチウム（ＬｉＦｅＰＯ４）よりも高い作動電圧プラットフォームと理論エネルギー密度を有するとともに、理論比容量が高く、コストが低く、環境に優しいという多くの利点を有する。しかしながら、ＬｉＭｎｘＦｅ１−ｘＰＯ４の電子伝導率とイオン拡散速度はＬｉＦｅＰＯ４より低く、ＬｉＭｎｘＦｅ１−ｘＰＯ４電極の電気化学性能が制限され、その商業的応用が影響される。
【０００４】
現在、ＬｉＭｎｘＦｅ１−ｘＰＯ４材料を産業的に製造する主な方法はＬｉＦｅＰＯ４の製造方法に類似し、固相合成方法によっても、液相合成方法によっても製造されたＬｉＭｎｘＦｅ１−ｘＰＯ４材料は電気化学性能の安定性に劣るという欠点がある。
【発明の概要】
【０００５】
本願の一つの側面によれば、リチウムイオンの挿入と脱離状態における正極材料の相対体積変化率を低減するとともに、充放電過程における正極材料中のＭｎの溶出を効果的に抑制し、正極材料の作動状態での結晶構造の安定性を改善することができるリチウムイオン電池正極材料を提供する。
【０００６】
前記リチウムイオン電池正極材料は、式Ｉで示される化学組成を有する化合物を含むことを特徴とする。
【０００７】
ＬｉＭｎｘＦｅ１−ｘＰ１−ａＳｉｂＭｃＯ４−ｄＦｄ    式Ｉ
（ただし、Ｍは、Ａｓ、Ｂ、Ｃｌ、Ｓの少なくとも一つから選ばれ、０．１≦ｘ≦０．９、０＜ｂ≦０．１５、０＜ｃ＜０．１、０＜ｄ＜０．１、ａ＝ｂ＋ｃ、ｄ＜２ａ。）
【０００８】
本分野の公知の常識によると、化合物は電気的中性を保持すべきである。前記式Ｉにおいて、ｘ、ａ、ｂ、ｃ及びｄは、それぞれの範囲内で値を取るとともに、化合物の電気的中性を保持する。
【０００９】
好ましくは、前記の式Ｉで示される化学組成を有する化合物は、斜方晶系オリビン型の結晶構造を有する。
【００１０】
前記化合物は、斜方晶系オリビン型のリン酸鉄リチウムと同様な結晶構造を有し、リン酸鉄リチウムＬｉＦｅＰＯ４とリン酸マンガンリチウムＬｉＭｎＰＯ４固溶体に対して、リンサイトドーピング及び酸素サイトドーピングを行って得られた結晶材料である。前記リンサイトドーピングは、Ｓｉ及びＡｓ、Ｂ、Ｃｌ、Ｓの少なくとも一つが一部のＰに取って代わることであり、酸素サイトドーピングは、Ｆが一部のＯに取って代わることである。
【００１１】
好ましくは、前記の式Ｉで示される化学組成を有する化合物の正極材料での質量百分率は７０％より低くない。さらに好ましくは、前記の式Ｉで示される化学組成を有する化合物の正極材料での質量百分率の下限は７５％、８０％、８５％、９０％、９５％であることが好ましいが、これらに限られない。
【００１２】
好ましくは、前記正極材料には炭素被覆層が含まれている。
【００１３】
好ましくは、前記炭素被覆層における炭素元素の正極材料での質量百分率は２０％以下である。さらに好ましくは、前記炭素被覆層における炭素元素の正極材料での質量百分率の上限は１５％、１０％、５％、４％、３％、２％、１．５％、１％であることが好ましいが、これらに限られない。
【００１４】
当業者は、実際の需要に応じて、炭素被覆層における炭素元素の正極材料での質量百分率及び炭素被覆層の厚みを選択することができる。好ましくは、前記正極材料において、炭素被覆層の厚みは１ｎｍ〜１０ｎｍである。
【００１５】
好ましくは、前記正極材料のメディアン径は０．５〜１５μｍである。さらに好ましくは、前記正極材料のメディアン径の範囲は、上限が１５μｍ、１２μｍ、１０μｍ、９μｍ、８μｍ、７μｍ、５μｍから選ばれ、下限が０．５μｍ、０．６μｍ、０．７μｍ、１μｍ、２μｍ、３μｍから選ばれる。
【００１６】
本願の他の側面によれば、
ａ）原料を均一に混合し、下記式のモル比であるＬｉ元素、Ｍｎ元素、Ｆｅ元素、Ｐ元素、Ｓｉ元素、Ｍ元素及びＦ元素を含有する前駆体を得るステップと、
Ｌｉ：Ｍｎ：Ｆｅ：Ｐ：Ｓｉ：Ｍ：Ｆ＝１：ｘ：１−ｘ：１−ａ：ｂ：ｃ：ｄ
（ただし、Ｍは、Ａｓ、Ｂ、Ｃｌ、Ｓの少なくとも一つから選ばれ、０．１≦ｘ≦０．９、０＜ｂ≦０．１５、０＜ｃ＜０．１、０＜ｄ＜０．１、ａ＝ｂ＋ｃ、ｄ＜２ａ。）
ｂ）前駆体を動的不活性雰囲気に入れ、４００〜９００℃で６〜２４時間焼成してから、冷却し粉砕して、前記リチウムイオン電池正極材料を得るステップと、を少なくとも含むことを特徴とするリチウムイオン電池正極材料の製造方法を提供する。
【００１７】
ステップａ）中の前駆体におけるＬｉ元素、Ｍｎ元素、Ｆｅ元素、Ｐ元素、Ｓｉ元素、Ｍ元素及びＦ元素のモル比は、式ＩにおけるＬｉ元素、Ｍｎ元素、Ｆｅ元素、Ｐ元素、Ｓｉ元素、Ｍ元素及びＦ元素のモル比と一致するように保持され、ｘ、ａ、ｂ、ｃ及びｄは、それぞれの範囲内で値を取るとともに、式Ｉで示される化学組成を有する化合物の電気的中性を保持する。
【００１８】
好ましくは、ステップａ）での前駆体にはさらに炭素元素が含まれており、リチウム元素と炭素元素とのモル比は
Ｌｉ：Ｃ＝１：０．１５〜２．５
である。
【００１９】
さらに好ましくは、リチウム元素と炭素元素とのモル比の範囲は、上限が１：０．５、１：１から選ばれ、下限が１：２．５、１：２、１：１．５から選ばれる。
【００２０】
好ましくは、ステップａ）での前駆体の製造は、
ｉ）マンガン源、鉄源、ケイ素源及びＭ源を水と混合し、水の質量百分率が３０％〜７０％である混合物Ｉを得るステップと、
ｉｉ）リン源をステップｉ）で得られた混合物Ｉに加え、均一に撹拌した後、乾燥して混合物ＩＩを得るステップと、
ｉｉｉ）ステップｉｉ）で得られた混合物ＩＩ、リチウム源、フッ化リチウム及び炭素源をボールミリング法で均一に混合した後、乾燥して前記前駆体を得るステップと、を少なくとも含む。
【００２１】
好ましくは、ステップｉｉｉ）は、ステップｉｉ）で得られた混合物ＩＩ、リチウム源、フッ素源及び炭素源をボールミルタンクに加え、アルコールを媒質として十分にボールミリングしてから乾燥し、前記前駆体を得ることである。
【００２２】
当業者は、適切な粒径の前駆体を得るために、実際の需要に応じてボールミリング時間を選択することができる。好ましくは、前記前駆体のメディアン径は０．３〜１２μｍである。さらに好ましくは、前記前駆体のメディアン径の範囲は、上限が１２μｍ、１１μｍ、１０μｍ、９μｍ、８μｍ、７μｍ、６μｍ、５μｍから選ばれ、下限が０．３μｍ、０．５μｍ、０．７μｍ、１μｍ、２μｍ、３μｍ、４μｍから選ばれる。
【００２３】
ステップｉ）において、マンガン源はマンガン元素を含有する化合物である。好ましくは、前記マンガン源は、一酸化マンガン、四酸化三マンガン、二酸化マンガン、炭酸マンガン、酢酸マンガン、シュウ酸マンガンの少なくとも一つから選ばれる。
【００２４】
ステップｉ）において、鉄源は鉄元素を含有する化合物である。好ましくは、前記鉄源は、シュウ酸第一鉄、硫酸第一鉄、硝酸鉄、塩化第一鉄、クエン酸第一鉄、三酸化二鉄、四酸化三鉄の少なくとも一つから選ばれる。
【００２５】
ステップｉ）において、ケイ素源はケイ素元素を含有する化合物である。好ましくは、前記ケイ素源は、酸化ケイ素、オルトケイ酸エチル、窒化ケイ素、二酸化ケイ素、シラン架橋ポリプロピレン、メチルトリエトキシシラン、ポリシロキサン、一酸化ケイ素、オルトケイ酸テトラエチル、オルトケイ酸テトラメチル、ケイ酸、メタケイ酸、トリエチルシラン、オルトケイ酸、二ケイ酸、ケイ酸メチル、オルトケイ酸メチル、テトラメトキシシランの少なくとも一つから選ばれる。
【００２６】
ステップｉ）において、Ｍ源はＭ元素を含有する化合物及び／又はＭ元素単体である。好ましくは、前記Ｍ源は、三酸化ヒ素、ヒ酸ナトリウム、ヒ酸カルシウム、亜ヒ酸ナトリウム、ホウ酸、三酸化二ホウ素、ホウ酸エステル、ボラン、クロロホルム、塩化アンモニウム、硫酸アンモニウム、硫黄の少なくとも一つから選ばれる。
【００２７】
ステップｉｉ）において、リン源はリン元素を含有する化合物である。好ましくは、前記リン源は、リン酸水素二アンモニウム、リン酸二水素アンモニウム、リン酸トリアンモニウム、リン酸の少なくとも一つから選ばれる。
【００２８】
ステップｉｉｉ）において、リチウム源はリチウム元素を含有する化合物であるが、フッ化リチウムを含まない。好ましくは、前記リチウム源は、シュウ酸リチウム、炭酸リチウム、硝酸リチウム、硫酸リチウム、酢酸リチウム、水酸化リチウムの少なくとも一つから選ばれる。
【００２９】
ステップｉｉｉ）において、フッ素源はフッ素元素を含有する化合物である。好ましくは、前記フッ素源はフッ化リチウムである。フッ素源がフッ化リチウムである場合、ステップａ）において、前駆体におけるリチウム元素はリチウム源とフッ素源の両方に由来する。
【００３０】
ステップｉｉｉ）において、炭素源は炭素元素を含有する化合物である。好ましくは、前記炭素源は、ブドウ糖、ショ糖、フルクトース、マルトース、ラクトース、単結晶氷砂糖、澱粉、セルロース、クエン酸、アスコルビン酸、ステアリン酸、ポリグリコール、ポリスチレン、アスファルト、ポリビニルピロリドン、ポリビニルブチラール、フェノール樹脂、フルフラール樹脂の少なくとも一つから選ばれる。ステップａ）において、前駆体における炭素元素は、炭素源に由来する炭素元素のみをいう。
【００３１】
好ましくは、ステップｂ）において、不活性雰囲気は、窒素ガス、アルゴンガス、ヘリウムガスの少なくとも一つから選ばれる。
【００３２】
ステップｂ）において、動的不活性雰囲気は、焼成系に不活性ガスを導入することである。好ましくは、単位時間に単位質量の前駆体を通る不活性ガスの質量空間速度は０．１〜１０ｈ−１である。
【００３３】
本願のさらに他の側面によれば、前記したいずれの正極材料、及び／又は前記したいずれの方法により製造された正極材料を含むことを特徴とするリチウムイオン電池正極シートを提供する。
【００３４】
本願のさらに他の側面によれば、優れた循環性能、安全性能及び高温保管性能を有するリチウムイオン電池を提供する。
【００３５】
前記リチウムイオン電池は、前記正極シートを含むことを特徴とする。
【００３６】
本願による可能な有益な効果として、
（１）本願によるリチウムイオン電池正極材料は、リンサイトに原子半径の大きいケイ素元素をドーピングすることによって、格子の安定性を向上させるとともに、リチウムイオン挿入とリチウムイオン脱離の二つの状態における（１００）結晶面のずれを効果的に低減し、リチウムイオン挿入と脱離状態における格子の相対体積変化率を低下させ、正極材料の循環性能と寿命を向上させたこと、
（２）本願によるリチウムイオン電池正極材料は、酸素サイトに電気陰性度のより高いフッ素元素をドーピングすることで、正極材料におけるＭｎの溶出現象を効果的に抑制し、材料の構造安定性を向上させ、リチウムイオン電池の高温保管時にＭｎの溶出に起因して気体が発生するという問題を解決したこと、
（３）本願によるリチウムイオン電池正極材料は、多価陰イオンを形成可能なＡｓ、Ｂ、Ｃｌ又はＳ元素によりＳｉ元素とともにリンサイトドーピングを行うとともに、酸素サイトに電気陰性度のより高いフッ素元素をドーピングすることによって、正極材料の充放電過程での分極を抑制し、放電電圧プラットフォームを向上させ、リチウムイオン電池のエネルギー密度を向上させたこと、
（４）本願による正極材料の製造方法は、液相においてリチウムが配合されていない前駆体を製造し、さらにリチウム配合過程にフッ素源と炭素源を導入し、さらに焼結を経てリンサイトと酸素サイトでのドーピングを実現することによって、製造された改質後の正極材料は、優れた循環性能及び高温保管性能を有し、また、前記製造方法はプロセスが簡単であり、複雑で高価な操作装置を使用する必要がなく、産業的生産に適すること、
（５）本願によるリチウムイオン電池は優れた循環性能、安全性能及び高温保管性能を有すること、を少なくとも含む。
【図面の簡単な説明】
【００３７】
【図１】実施例１におけるサンプル１＃のＸ線回折パターンである。
【発明を実施するための形態】
【００３８】
実施例において、ボールミリングは、南京南大儀器有限公司の遊星ボールミルにて行われる。
【００３９】
粒度分析は、イギリスマルバーン社のＭＡＳＴＥＲＳＩＺＥＲ２０００型レーザー粒度分布装置にて行われる。
【００４０】
Ｘ線粉末回折位相分析（ＸＲＤ）には、オランダパナリティカル（ＰＡＮａｌｙｔｉｃａｌ）社のＸ’Ｐｅｒｔ  ＰＲＯ  Ｘ線回折計が採用され、Ｃｕをターゲットとし、Ｋαを輻射源（λ＝０．１５４１８ｎｍ）とし、電圧を４０ＫＶとし、電流を４０ｍＡとする。
【００４１】
サンプルの元素組成は、サーモフィッシャー社（Ｔｈｅｒｍｏ  Ｆｉｓｈｅｒ）のｉＣＡＰ  ６３００  Ｄｕｏ型誘導結合プラズマ発光分光分析装置（ＩＣＰ−ＯＥＳ）により測定される。
【００４２】
サンプルにおける炭素被覆層の厚みは、米国ＦＥＩ社のＴｅｃｎａｉ  Ｇ２  Ｆ２０  Ｓ−ＴＷＩＮ型透過電子顕微鏡（ＴＥＭ）にて観察される。
【００４３】
サンプルにおける炭素含有量のデータは、上海徳凱のＨＣＳ−１４０型高周波赤外線炭素硫黄計にて分析される。
【００４４】
電気化学性能のテストは、米国アルビン社（Ａｒｂｉｎ）のＢＴ−２ｘ４３型電池テストシステムにて行われる。
【００４５】
以下、実施例に基づき、本願を詳しく説明するが、本願は、これらの実施例に限定されていない。
【００４６】
実施例１  サンプル１＃〜１３＃の製造
正極材料サンプルの具体的な製造過程は以下のとおりである。
【００４７】
マンガン源、鉄源、ケイ素源及びＭ源を水と混合し、混合物Ｉが得られ、撹拌しながら、リン源を混合物Ｉに加え、均一になるまで撹拌し続け、８０℃で２４時間乾燥し、混合物ＩＩが得られる。混合物ＩＩ、リチウム源、フッ化リチウム及び炭素源をボールミルタンクに加え、アルコールを媒質としてボールミリングしてから、６０℃で４時間乾燥し、前駆体が得られる。前駆体を管状炉に置き、前駆体を通る空間速度が０．１ｈ−１（単位時間に単位質量の前駆体を通る不活性ガスの質量）である動的不活性ガスを導入して焼成した後、室温まで冷却し、得られた固体を気流粉砕法で粉砕し、前記正極材料サンプルが得られる。
【００４８】
得られた正極材料のサンプル番号と原料、前駆体における各元素のモル比、混合物Ｉにおける水の含有量、焼成温度と時間との関係の詳細は、表１に示されている。各原料の使用量は、前駆体における各元素のモル比に従って決定される。
【００４９】
比較例１  サンプルＤ１＃の製造
実施例１におけるサンプル１＃の製造との相違点は、ケイ素源であるオルトケイ酸エチル、Ｍ源である三酸化ヒ素及びフッ素源であるフッ化リチウムを添加せず、前駆体における元素のモル比をＭｎ：Ｆｅ：Ｐ：Ｌｉ：Ｃ＝０．８：０．２：１：１：０．５とすることであり、他の条件は実施例１におけるサンプル１＃の製造と同様であり、得られたサンプルをＤ１＃と表記する。
【００５０】
比較例２  サンプルＤ２＃の製造
実施例１におけるサンプル１＃の製造との相違点は、ケイ素源であるオルトケイ酸エチル及びＭ源である三酸化ヒ素を添加せず、前駆体における元素のモル比をＭｎ：Ｆｅ：Ｐ：Ｌｉ：Ｆ：Ｃ＝０．８：０．２：１：０．９５：０．０５：０．５とすることであり、他の条件は実施例１におけるサンプル１＃の製造と同様であり、得られたサンプルをＤ２＃と表記する。
【００５１】
比較例３  サンプルＤ３＃の製造
実施例１におけるサンプル１＃の製造との相違点は、Ｍ源である三酸化ヒ素及びフッ素源であるフッ化リチウムを添加せず、前駆体における元素のモル比をＭｎ：Ｆｅ：Ｓｉ：Ｐ：Ｌｉ：Ｃ＝０．８：０．２：０．０７：０．９３：１：０．５とすることであり、他の条件は実施例１におけるサンプル１＃の製造と同様であり、得られたサンプルをＤ３＃と表記する。
【００５２】
比較例４  サンプルＤ４＃の製造
実施例１におけるサンプル１＃の製造との相違点は、フッ素源であるフッ化リチウムを添加せず、前駆体における元素のモル比をＭｎ：Ｆｅ：Ｓｉ：Ａｓ：Ｐ：Ｌｉ：Ｃ＝０．８：０．２：０．０５：０．０２：０．９３：１：０．５とすることであり、他の条件は実施例１におけるサンプル１＃の製造と同様であり、得られたサンプルをＤ４＃と表記する。
【００５３】
【表１】
2016127002.tif 000002
【００５４】
2016127002.tif 000003
【００５５】
実施例２  サンプルの粒度テスト
実施例１で得られたサンプル１＃〜１３＃と比較例１〜４で得られた比較サンプルＤ１＃〜Ｄ４＃及びその前駆体の粒度を分析し、結果の詳細は表１に示されている。
【００５６】
実施例３  サンプルの元素組成及び構造のテスト
ＩＣＰ−ＯＥＳにより、サンプル１＃〜１３＃と比較サンプルＤ１＃〜Ｄ４＃における原子番号が９より大きい元素の組成を測定し、結果は表２に示されている。
【００５７】
上海徳凱のＨＣＳ−１４０型高周波赤外線炭素硫黄計にてサンプル１＃〜１３＃と比較サンプルＤ１＃〜Ｄ４＃の炭素元素の含有量を分析し、結果は表２に示されている。
【００５８】
透過電子顕微鏡ＴＥＭにより、実施例１で得られたサンプル１＃〜１３＃と比較例１〜４で得られた比較サンプルＤ１＃〜Ｄ４＃を観察し、炭素被覆層の厚み範囲を記録し、結果は表２に示されている。
【００５９】
サンプル１＃〜１３＃とＤ１＃〜Ｄ４＃に対してＸＲＤ分析を行った結果、いずれも斜方晶系オリビン型のリン酸鉄リチウムと同様な結晶構造を有することがわかった。典型的な代表サンプル１＃のＸＲＤパターンは図１に示されており、他のサンプルのＸＲＤパターンはいずれも図１に近く、即ち、回折ピークの位置が同じであり、合成条件の変化に応じて、回折ピークの相対ピーク強度が±１０％の範囲内で変動している。
【００６０】
【表２】
2016127002.tif 000004
【００６１】
実施例４  リチウムイオン電池Ｃ１＃〜Ｃ１３＃、ＣＤ１＃〜ＣＤ４＃の作製
正極シートの作製：
実施例１で得られたサンプル１＃〜１３＃、比較例１〜４で得られたサンプルＤ１＃〜Ｄ４＃をそれぞれ正極活物質とする。正極活物質、バインダーＰＶＤＦ（ポリフッ化ビニリデン）及び導電性カーボンブラックを混合し、高速撹拌して、分散が均一で正極活物質を含有する混合物が得られる。混合物において、固形分は９４ｗｔ％の正極活物質、４ｗｔ％のＰＶＤＦ及び２ｗｔ％の導電性カーボンブラックを含む。混合物から、ＮＭＰ（Ｎ−メチルピロリドン）を溶媒として、固形分含有量が７５ｗｔ％である正極活物質スラリーに作成する。当該スラリーをアルミニウム箔の両面に均一に塗布して乾燥し、ローラプレスで締固め、サンプル１＃〜１３＃、サンプルＤ１＃〜Ｄ４＃をそれぞれ正極活物質とする正極シートが得られ、それぞれ正極シートＰ１＃〜Ｐ１３＃、正極シートＰＤ１＃〜ＰＤ４＃と表記する。
【００６２】
負極シートの作製：
活物質である人造黒鉛、バインダーエマルジョン、増粘剤であるカルボキシメチルセルロースナトリウム及び導電剤である導電性カーボンブラックを混合し、高速撹拌して、分散が均一で負極活物質を含有する混合物が得られる。混合物において、固形分は９６ｗｔ％の人造黒鉛、２ｗｔ％のカルボキシメチルセルロースナトリウム、１ｗｔ％の導電性カーボンブラック、及び１ｗｔ％のバインダーを含む。溶媒として水を用いて、固形分含有量が５０ｗｔ％である負極活物質スラリーに作成する。当該スラリーを銅箔の両面に均一に塗布して乾燥し、ローラプレスで締固め、負極シートが得られ、Ｎ１＃と表記する。
【００６３】
負極容量／正極容量＝１．２０になるように正負極シートの塗布重量比を制御する。
【００６４】
リチウムイオン電池の作製：
正極シートと負極シートに導電タブを溶接し、１６μｍのポリプロピレン／ポリエチレン複合隔離膜（ＰＰ／ＰＥ複合隔離膜と略称する）を採用し、隔離膜を正負極の間に位置させて隔離の役割を果たすよう正極シート、隔離膜、負極シートの順に積層し、それを巻いてベアセルを形成し、さらにアルミニウム・プラスチックフィルムによりパッケージングする。電解液としては、１Ｍのヘキサフルオロリン酸リチウム電解液を採用し、溶媒としては、エチレンカーボネート（ＥＣ）：ジメチルカーボネート（ＤＭＣ）＝３：７（体積比）の混合溶媒を採用する。パッケージングされた電池に対して化成と養生を行い、リチウムイオン電池が得られる。
【００６５】
Ｐ１＃〜Ｐ１３＃、ＰＤ１＃〜ＰＤ４＃をそれぞれ正極シートとし、Ｎ１＃を負極シートとして製造したリチウムイオン電池を、それぞれリチウムイオン電池Ｃ１＃〜Ｃ１３＃、リチウムイオン電池ＣＤ１＃〜ＣＤ４＃と表記する。
【００６６】
実施例５  リチウムイオン電池の放電容量テスト
リチウムイオン電池Ｃ１＃〜Ｃ１３＃、リチウムイオン電池ＣＤ１＃〜ＣＤ４＃の初回放電容量をそれぞれテストし、具体的なテスト方法は以下のとおりである。
【００６７】
まず、各電池に対して化成を行い、４５℃で０．０２Ｃで２０時間定電流充電してから、常温で、４．２Ｖになるまで０．５Ｃの電流で定電流充電し、さらに０．０５Ｃになるまで定電圧に保持し、５ｍｉｎ静置してから、０．５Ｃで２．８Ｖになるまで放電し、放電容量を記録する。
【００６８】
各電池の初回放電は表３に示されている。
【００６９】
実施例６  リチウムイオン電池の４５℃での保管性能テスト
リチウムイオン電池Ｃ１＃〜Ｃ１３＃、リチウムイオン電池ＣＤ１＃〜ＣＤ４＃の４５℃での保管性能をそれぞれテストし、具体的なテスト方法は以下のとおりである。
【００７０】
常温で、４．２Ｖになるまで各電池を１Ｃで定電流充電し、０．０５Ｃになるまで定電圧に保持してから１時間静置し、厚み、電圧及び内部抵抗の大きさを測定した後、それを４５℃の恒温槽に入れ３０日静置した後、４５℃で厚み、電圧及び内部抵抗を測定し、続いて常温まで冷却し、４．２Ｖになるまで０．５Ｃの電流で定電流充電し、さらに０．０５Ｃになるまで定電圧に保持し、５ｍｉｎ静置してから、２．５Ｖになるまで０．５Ｃで放電し、放電容量を記録する。テスト結果に基づき、厚み膨張率と容量保持率を算出する。
【００７１】
厚み膨張率＝（保管後厚み−保管前厚み）／保管前厚み×１００％。
【００７２】
容量保持率＝保管後放電容量／保管前放電容量×１００％。
【００７３】
４５℃で３０日保管された各電池の厚み膨張率と容量保持率は表３に示されている。
【００７４】
実施例７  リチウムイオン電池の６０℃での保管性能テスト
リチウムイオン電池Ｃ１＃〜Ｃ１３＃、リチウムイオン電池ＣＤ１＃〜ＣＤ４＃の６０℃での保管性能をそれぞれテストし、具体的なテスト方法は以下のとおりである。
【００７５】
常温で、４．２Ｖになるまで各電池を１Ｃで定電流充電し、０．０５Ｃになるまで定電圧に保持してから１時間静置し、厚み、電圧及び内部抵抗の大きさを測定した後、それを６０℃の恒温槽に入れ、３０日静置した後、６０℃で厚み、電圧及び内部抵抗を測定し、続いて常温まで冷却し、４．２Ｖになるまで０．５Ｃの電流で定電流充電し、さらに０．０５Ｃになるまで定電圧に保持し、５ｍｉｎ静置してから、２．５Ｖになるまで０．５Ｃで放電し、放電容量を記録する。テスト結果に基づき、厚み膨張率と容量保持率を算出する。
【００７６】
厚み膨張率＝（保管後厚み−保管前厚み）／保管前厚み×１００％。
【００７７】
容量保持率＝保管後放電容量／保管前放電容量×１００％。
【００７８】
６０℃で３０日保管された各電池の厚み膨張率と容量保持率は表３に示されている。
【００７９】
実施例８  リチウムイオン電池の２５℃での循環性能テスト
リチウムイオン電池Ｃ１＃〜Ｃ１３＃、リチウムイオン電池ＣＤ１＃〜ＣＤ４＃の２５℃での循環性能をそれぞれテストし、具体的なテスト方法は以下のとおりである。
【００８０】
２５℃で、４．２Ｖになるまで各電池を１Ｃで定電流充電し、０．０５Ｃになるまで定電圧に保持してから３０ｍｉｎ静置し、さらに２．８Ｖになるまで１Ｃで定電流放電し、３０ｍｉｎ静置し、順に５００サイクル循環させる。テスト結果に基づき、容量保持率を算出する。
【００８１】
容量保持率＝５００サイクル目の放電容量／１サイクル目の放電容量×１００％。
【００８２】
２５℃で５００サイクル循環した各電池の容量保持率は表３に示されている。
【００８３】
実施例９  リチウムイオン電池の４５℃での循環性能テスト
リチウムイオン電池Ｃ１＃〜Ｃ１３＃、リチウムイオン電池ＣＤ１＃〜ＣＤ４＃の４５℃での循環性能をそれぞれテストし、具体的なテスト方法は以下のとおりである。
【００８４】
４５℃で、４．２Ｖになるまで各電池を１Ｃで定電流充電し、０．０５Ｃになるまで定電圧に保持してから３０ｍｉｎ静置し、さらに２．８Ｖになるまで１Ｃで定電流放電し、３０ｍｉｎ静置し、順に５００サイクル循環させる。テスト結果に基づき、容量保持率を算出する。
【００８５】
容量保持率＝５００サイクル目の放電容量／１サイクル目の放電容量×１００％。
【００８６】
４５℃で５００サイクル循環した各電池の容量保持率は表３に示されている。
【００８７】
【表３】
2016127002.tif 000005
【００８８】
表３のデータから、以下のことが分かった。
【００８９】
リチウムイオン電池Ｃ１＃、Ｃ２＃、Ｃ３＃、Ｃ４＃、ＤＣ１＃、ＤＣ２＃、ＤＣ３＃、ＤＣ４＃に対応するデータを比較した結果、ＳｉとＡｓによりリンサイトに共同ドーピングを行うとともに、Ｆにより酸素サイトにドーピングを行って製造した正極材料は、ドーピング処理が行われていない材料及びリンサイトドーピング又は酸素サイトドーピングのみが行われた正極材料に比べて、４５℃／３０日の保管性能と６０℃／３０日の保管性能がいずれも顕著に改善され、厚み膨張率が顕著に低下し、容量保持率が顕著に向上したことが分かり、共同ドーピング処理された材料の高温で気体が発生する現象が効果的に抑制されることを示している。同時に、２５℃及び４５℃での循環性能も顕著に改善され、また、材料の１グラム当たりの放電容量も少々向上し、製造された異なるマンガン鉄比の材料はいずれも優れた保管性能と循環性能を示している。
【００９０】
リチウムイオン電池Ｃ１＃、Ｃ５＃、Ｃ６＃、Ｃ７＃、ＤＣ１＃に対応するデータを比較した結果、異なる元素（Ａｓ、Ｂ、Ｓ及びＣｌのいずれか一つ）とＳｉ元素によりリンサイトに共同ドーピング処理を行うとともに、Ｆにより酸素サイトにドーピングを行うことによって、材料の結晶相構造を安定させ、高温での又は循環過程におけるマンガン溶出現象が抑制され、電池の高温保管性能、常温循環性能及び高温循環性能が顕著に向上することが分かった。
【００９１】
リチウムイオン電池Ｃ１＃、Ｃ８＃、Ｃ９＃、Ｃ１０＃、ＤＣ１＃、ＤＣ２＃、ＤＣ３＃、ＤＣ４＃に対応するデータを比較した結果、異なる量のＳｉとＡｓ元素によりリンサイトに複合ドーピングを行うとともに、異なる量のＦ元素により酸素サイトに共同ドーピングを行うことによって、正極材料の保管性能と循環性能は顕著に改善される一方、ドーピング量の向上に伴って、１グラム当たりの初回放電容量が少々損失されたことが分かった。
【００９２】
リチウムイオン電池Ｃ１＃、Ｃ１１＃、Ｃ１２＃、Ｃ１３＃に対応するデータを比較した結果、異なるマンガン源、鉄源、ケイ素源、Ｍ源、リン酸塩基源、リチウム源、炭素源により製造された材料はいずれも優れた電気化学性能を有し、異なる不活性雰囲気による保護では、製造された材料の表面被覆炭素層の構造は少々異なることから、１グラム当たりの容量が少々変動し、炭素含有量が１０％を超えている場合、炭素含有量の増加に伴って、材料の１グラム当たりの容量と保管性能がいずれも少々低下し、また、焼結温度と焼成時間の変化と伴って、本願の技術手段を採用したリチウムイオン電池は依然として優れた保管性能と１グラム当たりの放電容量を示していることが分かった。
【００９３】
前記明細書の開示によれば、当業者は、前記実施形態に対して適切な変更や修正をすることもできる。したがって、本願は、上記に開示され説明された具体的な実施形態に限定されておらず、本願に対して行ったあらゆる修正と変更も、本願の請求項の保護範囲にあるはずである。
【図１】
2016127002.tif 000006